또한 , 상기 침탄 처리 공정 ( S 2 ) 의 배 출대 ( 24 ) 에서 2 차 냉각 된 소재 ( 2 ) 를 1070 ∼ 1090 ℃ 의 온도 에서 3 ∼ 5 분 동안 조직 균질 화 처리 후 , 담금질 처리 하 도록 구성 되 도록 함 이 바람직 하 며 , 이때 , 상기 담금질 처리 는 900 ∼ 920 ℃ 로 가열 후 , 850 ∼ 860 ℃ 에서 소재 ( 2 ) 를 투입 하 여 5 ∼ 8 분 동안 이루어지 도록 함 이 바람직 하 다 .